(57)【特許請求の範囲】
【請求項１】
Ｃｕ2+を含むフツリン酸塩ガラスを精密プレス成形してなるレンズであって、
中心軸部分における厚みをｔ0［ｍｍ］、前記ガラス中のＣｕ2+の含有量をＭCu［カチオニック％］としたときに、厚みｔ0が０．８ｍｍ以上であり、かつＭCu×ｔ0が０．９〜１．４カチオニック％・ｍｍの範囲にあるメニスカス形状を有するレンズ。
【請求項２】
前記ガラスがガラス転移温度（Ｔｇ）が４００℃以下のフツリン酸塩ガラスである請求項１に記載のレンズ。
【請求項３】
凸メニスカス形状を有する請求項１または２に記載のレンズ。
【請求項４】
前記ガラスが、カチオニック％表示で、
Ｐ5+ １１〜４３％、
Ａｌ3+ １〜２９％、
Ｂａ2+、Ｓｒ2+、Ｃａ2+、Ｍｇ2+およびＺｎ2+を合計で１４〜５０％、
Ｌｉ+、Ｎａ+およびＫ+を合計で０〜４３％、
Ｌａ3+、Ｙ3+、Ｇｄ3+、Ｓｉ4+、Ｂ3+、Ｚｒ4+およびＴａ5+を合計で０〜１２％、
Ｃｕ2+ ０．５％以上、
Ｓｂ3+ ０〜０．１％、
を含み、さらにアニオニック％表示で、
Ｆ- １０〜８０％
を含有するフツリン酸塩ガラスである請求項１〜３のいずれか１項に記載のレンズ。
【請求項５】
Ｃｕ2+を含むフツリン酸塩ガラスからなるガラスプリフォームを精密プレス成形することを含む、請求項１〜４のいずれか１項に記載のレンズの製造方法。
【発明の詳細な説明】
【技術分野】
【０００１】
本発明は、Cu含有フツリン酸塩ガラス製のレンズとその製造方法に関し、CCD、CMOSなどの半導体撮像素子の色補正に用いて好適な近赤外線吸収フィルタ機能を有する撮像用のレンズに関するものである。
【背景技術】
【０００２】
一般にCCDやCMOSなどの半導体撮像素子は、分光感度が可視域から近赤外域まで伸びている。そのため、この近赤外域をフィルタによりカットし、分光感度を人間の視感度に近似させ、色再現を良好にする手段が用いられている。一方、フィルタの紫外域側の吸収が可視域まで及ぶと、今度は画像が暗くなってしまうことになる。したがってこの種のフィルタは、４００〜５２０nmの光の透過率が可能な限り高く、近赤外線の吸収が大きいことが必要とされる。
【０００３】
このようなフィルタ用の材料としては特許文献１に開示されている近赤外線吸収フィルタ用ガラスが知られている。
【特許文献１】特開平１０−１９４７７７号公報
【発明の開示】
【発明が解決しようとする課題】
【０００４】
ところで、近年、カメラ付き携帯電話に代表されるように、半導体撮像素子を搭載した撮像機能を有するモバイル機器の普及は増加の一途をたどっている。このような機器はできるだけコンパクトに撮像光学系を構成しなければならないという要求がある。従来の撮像光学系は、撮像素子の受光面に被写体像を結像するレンズ系と撮像素子の色感度補正用フィルタ、場合によっては、光ローパスフィルタを加えた部品群によって構成されていた。ここで、レンズ系のうちの一枚のレンズを近赤外光吸収ガラスで形成すれば、このレンズに色感度補正機能を付加することができ、レンズ系とは別に色感度補正用フィルタを用いなくても済むというメリットが得られる。その結果、部品点数を減らし、撮像光学系が占めるスペースを小さくすることができるので、モバイル機器などに搭載する撮像装置としては好都合である。
【０００５】
そこで本発明は、半導体撮像素子を搭載する小型撮像装置に好適な、レンズとしての光学的機能を有し、かつ色感度補正を可能にする近赤外光吸収性を有するレンズおよびその製造方法を提供することを目的とする。
【課題を解決するための手段】
【０００６】
上記課題を解決するための本発明は以下のとおりである。
[１] Ｃｕ2+を含むフツリン酸塩ガラスを精密プレス成形してなるレンズであって、中心軸部分における厚みをｔ0［ｍｍ］、前記ガラス中のＣｕ2+の含有量をＭCu［カチオニック％］としたときに、厚みｔ0が０．８ｍｍ以上であり、かつＭCu×ｔ0が０．９〜１．４カチオニック％・ｍｍの範囲にあるメニスカス形状を有するレンズ。
[２] 前記ガラスがガラス転移温度（Ｔｇ）が４００℃以下のフツリン酸塩ガラスである[１]に記載のレンズ。
[３] 凸メニスカス形状を有する[１]または［２］に記載のレンズ。
[４] 前記ガラスが、カチオニック％表示で、
Ｐ5+ １１〜４３％、
Ａｌ3+ １〜２９％、
Ｂａ2+、Ｓｒ2+、Ｃａ2+、Ｍｇ2+およびＺｎ2+を合計で１４〜５０％、
Ｌｉ+、Ｎａ+およびＫ+を合計で０〜４３％、
Ｌａ3+、Ｙ3+、Ｇｄ3+、Ｓｉ4+、Ｂ3+、Ｚｒ4+およびＴａ5+を合計で０〜１２％、
Ｃｕ2+ ０．５％以上、
Ｓｂ3+ ０〜０．１％、
を含み、さらにアニオニック％表示で、
Ｆ- １０〜８０％
を含有するフツリン酸塩ガラスである[１]〜[３]のいずれかに記載のレンズ。
[５] Ｃｕ2+を含むフツリン酸塩ガラスからなるガラスプリフォームを精密プレス成形することを含む、[１]〜[４]のいずれかに記載のレンズの製造方法。
【発明の効果】
【０００７】
本発明によれば、半導体撮像素子を搭載する小型撮像装置に好適で、かつ前記撮像素子の色感度補正を可能にするレンズおよびその製造方法を提供することができる。さらに、本発明によれば、フツリン酸塩ガラスが低い転移温度を示すことを利用して、良好な結像性能および前記色感度補正機能を合わせ持った精密プレス成形してなるレンズを提供することができる。
【０００８】
特に、上記［２］の態様の本発明によれば、Ｃｕ2+の含有量を小さくしてレンズの厚みを所定の厚み以上としているので、中心軸に沿ったレンズ内光路長と光軸から離れた部分におけるレンズ内光路長の差があるレンズであっても、各光路を通過する光線の光透過量差を小さくすることができ、色感度補正のムラの少ないレンズを提供することができる。
【０００９】
また、上記［３］の態様の本発明によれば、極めて低温軟化性を有し、精密プレス成形時のガラス加熱温度幅が狭いガラスを用いても、レンズの厚みを所定値以上確保することにより、割れにくく、しかも半導体撮像素子の色感度補正を良好に行うことができるレンズを提供することができる。
【００１０】
さらに、上記［６］の態様の本発明によれば、Ｃｕ2+の含有量、レンズの厚みを上記範囲にしても、優れた耐候性を有するガラス組成でレンズを形成するので、諸特性の優れたレンズを提供することができる。
【００１１】
また、上記［７］の態様の本発明によれば、上記各レンズを精密プレス成形で量産可能にするレンズの製造方法を提供することができる。
【発明を実施するための最良の形態】
【００１２】
本発明のレンズは、Ｃｕ2+を含むフツリン酸塩ガラスを精密プレス成形してなるレンズである。Ｃｕ2+は近赤外光を吸収する性質があるので、ＣＣＤ、ＣＭＯＳなどの半導体撮像素子の色感度を補正することができる。また、Ｃｕ2+を含むベースとなる組成がフツリン酸系の組成なので、色感度補正に好適な透過率特性を実現しつつ、優れた耐候性を有するレンズを提供することができる。精密プレス成形については後述する。
【００１３】
本発明は、中心軸部分における厚みをｔ0［ｍｍ］、前記ガラス中のＣｕ2+の含有量をＭCu［カチオニック％］としたときに、ＭCu×ｔ0が０．９カチオニック％・ｍｍ〜１．４カチオニック％・ｍｍの範囲にあるレンズである。
【００１４】
レンズの中心に入射する光線のレンズ内光路長はレンズに入射する光の方向によってまちまちであるが、レンズが中心軸に対して対称であるため、前記各光線の平均をとると、レンズ中心に入射する光線のレンズ内光路長はレンズ中心軸に沿って進む光線のレンズ内光路長によって代表される。したがって、この代表的な光路長に対して色感度補正機能に適した含有量ＭCuのＣｕ2+を含むガラスを用いてレンズを成形すれば、より良好な色感度補正を行うことができる。このような観点から、ＭCu×ｔ0の好ましい範囲は１．０〜１．４カチオニック％・ｍｍ、より好ましい範囲は１．０５〜１．４カチオニック％・ｍｍである。
【００１５】
本発明のさらに好ましい態様は、前記態様のレンズ［ＭCu×ｔ0が０．９カチオニック％・ｍｍ〜１．４カチオニック％・ｍｍの範囲にあるレンズ］であって、ガラス転移温度（Ｔｇ）が４００℃以下のフツリン酸塩ガラスからなり、光軸部分における厚みｔ0が、０．８ｍｍ以上であるレンズである。
【００１６】
ガラス転移温度（Ｔｇ）が４００℃以下と低いガラスでは、ガラスが所定の粘度を示す温度も全体的に低くなり、ガラスの熔融温度も低くなることから、ガラスの透過率特性を悪化させるＣｕ2+からＣｕ+への価数変化を抑制することができる。しかし、上記のようにガラス転移温度が４００℃以下と極めて低いと、精密プレス成形時における適正なガラスの加熱温度幅が狭くなってしまう。すなわち、前記加熱温度が高すぎるとガラスが発泡してしまい、均質なレンズを得られなくなり、一方、加熱温度が低すぎると高粘度のガラスを無理やりプレスすることになるので、ガラスが割れやすくなり、安定してレンズを得られない。精密プレス成形で肉薄のレンズを成形しようとすると、精密プレス成形用のガラス予備成形体、すなわちプリフォームを肉薄形状にプレスしなければならず、肉厚のレンズを成形する場合に比べてガラスが破損しやすくなる。そこで、本態様は、ガラスとしてガラス転移温度（Ｔｇ）が４００℃以下のフツリン酸塩ガラスを用い、かつレンズの光軸部分（中心軸）における厚みｔ0を０．６ｍｍ以上として精密プレス成形時におけるレンズの破損を低減する。ガラス転移温度（Ｔｇ）が４００℃以下のフツリン酸塩ガラスは、フツリン酸塩ガラスの組成を以下のように調整することで得ることができる。即ち、Ｐ5+、アルカリ土類金属イオンを必須カチオン成分とし、任意カチオン成分として、Ａｌ3+、Ｚｎ2+、アルカリ金属イオンなどを導入し、アニオン成分としてＦ-、Ｏ2-を含み、この組成に適量のＣｕ2+を導入することで、ガラス転移温度（Ｔｇ）が４００℃以下のフツリン酸塩ガラスを調製出来る。また、上記フツリン酸塩ガラスのガラス転移温度（Ｔｇ）の下限に、特に制限はないが、３００℃を目安とし、フツリン酸塩ガラスのガラス転移温度（Ｔｇ）の好ましい範囲は３００〜４００℃の範囲である。
【００１７】
また、ｔ0を０．８ｍｍ以上にすることにより、適正なＭCuを減少させることもできる。その結果、光軸部分におけるレンズ内光路長と光軸から離れた部分におけるレンズ内光路長の差があっても、前記厚みが薄いレンズに比べて、各光路を通過する光線の光透過量の差を小さくすることができるため、レンズ面全域においてより良好な色補正を行うことができる。また、適正なＭCuを減少させることにより、次のような効果を得ることもできる。
【００１８】
レンズを構成するガラスの透過率について着目すると、波長６１５ｎｍにおいて透過率が５０％になる厚みでの分光透過率特性が、色感度補正に直接影響する。ＭCuが多いと前記厚みにおける波長３５０ｎｍ〜４００ｎｍの透過率が減少し、近赤外光をカットできるものの、青色光の透過率が低下するので画像の色バランスが悪化するおそれが生じる。それに対し、ｔ0を０．８ｍｍ以上にすることにより、ＭCuが比較的小さくても良好に赤外光をカットできるような赤外光吸収性を付与でき、かつ前記光軸における厚みでの波長３５０ｎｍ〜４００ｎｍの透過率を高く保つことができる。その結果、全体としてより良好な色感度補正の性能を有するレンズが得られる。このような観点からｔ0を０．８ｍｍ以上とする。０．９ｍｍ以上とすることがなお一層好ましい。
【００１９】
精密プレス成形に支障がなければ、前記厚みの上限には特に制限はないが、色感度補正フィルタ機能とレンズ機能を一つの光学素子に付与して撮像光学系をコンパクト化するという目的から、ｔ0を５ｍｍ以下にすることが好ましい。
【００２０】
本発明は、メニスカス形状を有するレンズである。メニスカスレンズは、中心軸部分の肉厚と中心軸から離れた部分の肉厚の差が、両凸レンズや両凹レンズ、平凸レンズ、平凹レンズよりも小さい。したがって、本発明のように一定組成のガラスからなるレンズでは、中心軸に近い部分を通過する光線のレンズ内光路長と中心軸から離れた部分を通過する光線のレンズ内光路長の差を小さくすることができ、前記２つの光線における光透過量の差を小さくすることができる。そして、中心軸部分における厚みを上記範囲にすることにより、レンズ面全域にわたり、半導体撮像素子の色感度補正に必要な色補正を良好に行うことができる。本態様のより好ましい態様は、凸メニスカスレンズ（正メニスカスレンズともいう。）である。さらに本発明のレンズは後述するように、２つのレンズ面に加えて２つの鍔状平坦部を有するものであることができる。
【００２１】
本発明のレンズは、フツリン酸塩ガラスからなり、フツリン酸塩ガラスは、屈折率（ｎｄ）が概ね１．４５〜１．５８の範囲にある。前記範囲の屈折率（ｎｄ）のガラスからなるレンズは撮像光学系の撮像素子側に配置することが有利であり、そのため正のパワーを有する凸メニスカスレンズとするのが撮像光学系を構成する上で好ましい。
【００２２】
次に本発明のレンズの材料として好適なガラスについて説明する。まず、含有量ＭCuのＣｕ2+を含む場合、優れた耐候性、耐失透性を示すベースガラスであることが望まれる。さらには、熔融時にＣｕ2+からＣｕ+に価数変化して色感度補正機能が損なわれないようにするため、低温で熔融可能なガラスであることが望まれる。
【００２３】
このような要望を満たすガラスとしては、例えば、カチオニック％表示で、
Ｐ5+  １１〜４３％、
Ａｌ3+  １〜２９％、
Ｂａ2+、Ｓｒ2+、Ｃａ2+、Ｍｇ2+およびＺｎ2+を合計で１４〜５０％、
Ｌｉ+、Ｎａ+およびＫ+を合計で０〜４３％、
Ｌａ3+、Ｙ3+、Ｇｄ3+、Ｓｉ4+、Ｂ3+、Ｚｒ4+およびＴａ5+を合計で０〜１２％、
Ｃｕ2+  ０．５％以上、
Ｓｂ3+  ０〜０．１％、
を含み、さらにアニオニック％表示で、
Ｆ-  １０〜８０％
を含有するフツリン酸塩ガラスを挙げることができる。
【００２４】
Cuを含むガラスとしては、一般に、リン酸塩ガラスおよびフツリン酸塩ガラスがある。リン酸塩ガラスは耐候性が悪いのに対し、フツリン酸塩ガラスは耐候性に優れている。フツリン酸塩ガラスの中でも、アルミの含有量が多くなると耐候性が良化する。しかし、アルミの量が過剰になると、熔融性が低下する。しかし、熔融性が低下したガラスの場合、熔融温度を上昇して原料の熔け残りがないようにすると、Ｃｕイオンが還元されて色感度補正機能が悪化してしまう。波長４００ｎｍ付近の透過率が低下してしまい、透過させたい波長域の光の量が低下してしまうことになる。本発明で用いる上記ガラス組成は、ガラスの耐候性、熔融性および色感度補正機能のバランスに配慮した組成である。
【００２５】
このＣｕ2+含有フツリン酸塩ガラスは、ガラス骨格を形成する成分としてのＰ5+をベースとし、その上に、量産するに充分な耐失透性を維持し、かつ耐候性を向上させるＡｌ3+および二価カチオン（Ｂａ2+、Ｓｒ2+、Ｃａ2+、Ｍｇ2+、Ｚｎ2+の少なくとも一種以上のカチオン）を必須成分とし含有する。さらにこのガラスは、熔融時にガラスの粘度を下げて低温での熔融を可能にするためのアルカリ金属イオン（Ｌｉ+、Ｎａ+、Ｋ+の少なくとも一種以上のカチオン）、透過率特性に影響を与えることなく耐磨耗性を改善するためのカチオン（Ｌａ3+、Ｙ3+、Ｇｄ3+、Ｓｉ4+、Ｂ3+、Ｚｒ4+、Ｔａ5+の少なくとも一種以上のカチオン）を任意成分として含有できる。加えてこのガラスは、この組成に、Ｓｂ3+をＣｕの価数調整のために任意に添加することができる。
【００２６】
ガラスの耐候性および透過率特性は、フツリン酸塩ガラス中の２価カチオン成分の種類、含有量を変化させても大きく変化せず、２価カチオン成分の一部をアルカリ金属イオンやＬａ3+、Ｙ3+、Ｇｄ3+、Ｓｉ4+、Ｂ3+、Ｚｒ4+、Ｔａ5+に置換したり、Ｆ-の一部をＯ2-で置換しても上記特性が大幅に変化することはない。従って、一定の範囲内で、２価カチオン成分の種類、含有量を変化させたり、２価カチオン成分の一部の置換、Ｆ-の一部のＯ2-での置換は可能である。この点については後述する。
【００２７】
以下、特記しない限り、カチオンの含有量をカチオニック％、アニオンの含有量をアニオニック％で表示する。
【００２８】
Ｐ5+は前記のようにガラス骨格を形成する成分である。但し、Ｐ5+が１１％未満ではガラス化が困難となり、４３％を越えると耐候性の低下を招くことになる。したがってＰ5+の量は１１〜４３％とすることが適当である。Ｐ5+の量は、好ましくは２０〜４０％、より好ましくは２３〜３５％の範囲である。
【００２９】
Ａｌ3+は耐候性を向上させる有効な成分である。但し、Ａｌ3+が１％未満ではその効果が得られにくく、２９％を越えると、ガラスの熔融性が低下する。したがってＡｌ3+の量は１〜２９％の範囲とすることが適当である。Ａｌ3+の量は、好ましくは５〜２０％、より好ましくは８〜１８%の範囲である。
【００３０】
Ｂａ2+、Ｓｒ2+、Ｃａ2+、Ｍｇ2+、およびＺｎ2+は、ガラスの耐候性の向上に有効な成分である。但し、Ｂａ2+、Ｓｒ2+、Ｃａ2+、Ｍｇ2+、およびＺｎ2+の合計量が１４％未満だと、ガラス化しにくくなり、５０％を越えると、失透しやすくなる。したがって前記の合計量は１４〜５０％の範囲とすることが適当である。前記の合計量は、好ましくは１８〜４０％、より好ましくは２０〜３５％の範囲である。
【００３１】
Ｌｉ+、Ｎａ+およびＫ+は任意成分である。Ｌｉ+、Ｎａ+およびＫ+の合計量が４３％を越えると、ガラスの耐候性が低下する傾向がある。したがってＬｉ+、Ｎａ+およびＫ+の合計量は０〜４３％の範囲とすることが適当である。この合計量は、好ましくは５〜３８％、より好ましくは１５〜３５％の範囲である。
【００３２】
Ｌａ3+、Ｙ3+、Ｇｄ3+、Ｓｉ4+、Ｂ3+、Ｚｒ4+およびＴａ5+も任意成分である。これらの成分は、透過率特性を損なうことなく、耐磨耗性を改善する働きをするが、その合計量が１２％を超えると、ガラスの安定性が低下する傾向がある。そこで、Ｌａ3+、Ｙ3+、Ｇｄ3+、Ｓｉ4+、Ｂ3+、Ｚｒ4+およびＴａ5+の合計量は０〜１２％とすることが適当である。この合計量は、好ましい範囲は０〜１０％、より好ましい範囲は０〜５％、さらに好ましい範囲は０〜２％である。
【００３３】
Ｃｕ2+は近赤外域吸収のための必須のカチオンであり、０．５％未満ではその吸収が不充分となり、かつ均質にガラス中に導入することが難しくなる。したがって、その量は０．５％以上とすることが適当である。なお、Ｃｕ2+の含有量上限は、レンズの厚みｔ0の下限との関係により決まるが、厚みｔ0を考慮せず、ガラスとしての安定性が得られる上限量を上限とするならば、８％以下が適当であり、５％以下にすることが好ましく、４％以下とすることがさらに好ましい。
【００３４】
Ｓｂ3+は任意成分である。Ｓｂ3+は０〜０．１％の範囲で含有させることで、波長４００ｎｍ付近の透過率を向上させる働きをする。
【００３５】
Ｆ-はガラス転移温度を下げ、耐候性向上に寄与する必須成分である。Ｆ-の量が１０％未満でと耐候性が低下する傾向があり、８０％を超えるとＣｕイオンがＣｕ+になりやすくなり、波長４００ｎｍ付近の透過率が低下する傾向がある。したがってＦ-の量は１０〜８０％の範囲とすることが適当である。Ｆ-の量は、好ましくは１７〜８０％、より好ましくは２５〜６０％、さらに好ましくは２５〜５０％の範囲である。
【００３６】
上記ガラスはフツリン酸塩ガラスであるから、アニオンの全残量をＯ2-とすることが、所望の透過率特性を得るために好ましい。
【００３７】
次に上記組成におけるＢａ2+、Ｓｒ2+、Ｃａ2+、Ｍｇ2+、Ｚｎ2+の各量について説明する。
【００３８】
耐失透性を向上させる上から前記組成範囲内で、Ｂａ2+の含有量は０〜８％とすることが好ましく、１〜８％とすることがより好ましく、２〜８％とすることがさらに好ましい。
【００３９】
Ｓｒ2+、Ｃａ2+、Ｍｇ2+、Ｚｎ2+の組成範囲も耐失透性を向上させる上で、以下範囲とすることが好ましい。即ち、Ｓｒ2+の含有量は０〜１５％とすることが好ましく、１〜１５％とすることがより好ましく、２〜１４％とすることがさらに好ましい。
【００４０】
Ｃａ2+の含有量については、０〜１５％の範囲が好ましく、３〜１５％の範囲がより好ましく、３〜１３％の範囲がさらに好ましい。
【００４１】
Ｍｇ2+の含有量については、０〜１０％の範囲が好ましく、１〜１０％の範囲がより好ましく、１〜６％の範囲がさらに好ましい。
【００４２】
Ｚｎ2+の含有量については、０〜６％の範囲が好ましく、０〜５％の範囲がより好ましい。
【００４３】
次に上記組成におけるＬｉ+、Ｎａ+、Ｋ+の各量について説明する。
耐失透性を改善し、耐久性を悪化させない上から前記組成範囲内で、Ｌｉ+の量を０〜４０％とすることが好ましく、５〜４０％の範囲がより好ましく、１０〜３５％の範囲がさらに好ましい。
【００４４】
Ｎａ+、Ｋ+の下記組成範囲も、耐失透性を改善し、耐久性を悪化させない上で以下の範囲とすることが好ましい。即ち、Ｎａ+の含有量は０〜１３％の範囲が好ましく、０〜１０％の範囲がより好ましく、０〜９％の範囲はさらに好ましい。
【００４５】
Ｋ+の含有量は０〜５％の範囲が好ましく、０〜４％の範囲がより好ましく、０〜３％の範囲はさらに好ましい。
【００４６】
上記組成の中でも、上記諸特性を良化しつつ量産性を高める上から、カチオンについては、Ｐ5+、Ａｌ3+、Ｂａ2+、Ｓｒ2+、Ｃａ2+、Ｍｇ2+、Ｚｎ2+、Ｌｉ+、Ｎａ+、Ｃｕ2+、Ｓｂ3+の合計量を９９％以上にすることが好ましく、１００％にすることがさらに好ましい。
【００４７】
尚、上記ガラスは、SiO2を含有することもできる。特許文献１には、SiO2は、ガラスを安定化させる効果があると記載さている。しかし、SiO2を含有するガラスは、熔融性が低下し、熔融性が低下すると熔融温度を上げなければならず、その結果、Cuイオンが還元されて色感度補正機能が低下するおそれが生じる。従って、このような点を考慮すると、上記ガラスは、SiO2を含むことはできるが、含まない方が好ましく、上記のように、カチオンについては、Ｐ5+、Ａｌ3+、Ｂａ2+、Ｓｒ2+、Ｃａ2+、Ｍｇ2+、Ｚｎ2+、Ｌｉ+、Ｎａ+、Ｃｕ2+、Ｓｂ3+の合計量を１００％にすることがさらに好ましい。
【００４８】
次に、レンズの製造方法について説明する。
本発明のレンズは、ガラスプリフォームを精密プレス成形して得られるレンズであり、その製造方法である、ガラスプリフォームを精密プレス成形することを含むレンズの製造方法も本発明に包含される。
【００４９】
まず、レンズの製造方法では、前述のレンズを構成するフツリン酸塩ガラスからなるガラスプリフォームが調製される。ガラスプリフォームを作るために、フッ化物、酸化物、リン酸塩、水酸化物、炭酸塩などのガラス原料を調合し、十分混合して熔融容器内に導入し蓋をして加熱し、８００〜９００℃で熔融し、次いで清澄、均質化する。
【００５０】
均質な熔融ガラスをパイプから流出して鋳型に鋳込み、厚板状のガラス成形体に成形する。この成形体をアニールして除歪し、切断、研削、研磨して滑らかな表面を有する球状のプリフォームを作製する。あるいは、均質な熔融ガラスをパイプから滴下して、得られたガラス滴を成形型で受け、成形型に設けられた底部にガスを上向きに噴出するガス噴出口を有するラッパ状の凹部でガラス滴をランダムな方向に回転して球状プリフォームに成形してもよい。このようにして作ったプリフォームを上型、下型、スリーブ型を含む型部品により構成されるプレス成形型でプレス成形してレンズを得る。
【００５１】
プレス成形型の型材の加工および型材の材質、上型、下型の成形面に形成する離型膜、離型膜の形成法、精密プレス成形を行う雰囲気の種類などは公知の技術を適用すればよい。
【００５２】
例えば、まず、球状プリフォームをスリーブ型の貫通孔内に挿入した凹面形状の下型成形面の中心に配置し、下型成形面に成形面が対向するように上型をスリーブ型の貫通孔内に挿入する。この状態でプリフォームとプレス成形型を一緒に加熱して、プリフォームを構成するガラスの温度が、例えば、１０6ｄＰａ・ｓの粘度を示す温度にまで上昇したときに、上型と下型でプリフォームを加圧する。加圧されたプリフォームは上型、下型、スリーブ型により囲まれた空間（キャビティという。）内に押し広げられる。このようにして、ガラス製プリフォームをプレスして、プレス成形型を型閉めした状態で形成される密閉空間内にガラスを充填する。
【００５３】
型閉め状態での上型、下型、スリーブ型の各成形面の相対位置、面法線のなす角度を精密に形成しておく。このようなプレス成形型を使用して上記成形を行えば、光学機能面と位置決め基準面を互いに高精度の位置関係、角度で形成することができる。
【００５４】
上型成形面の中央部をレンズの光学機能面であるレンズ面を転写成形する面とし、周辺部を鍔状平坦部を転写成形する輪帯状の平面とする。下型成形面についても同様に中央部をレンズ面を転写成形する面、周辺部を鍔状平坦部を転写成形する輪帯上の平面とする。プレス成形終了まで上下型の向きを互いに対向するように、かつ上下型の中心軸が一致するように正確に維持する。
【００５５】
プレス成形型を型閉めした状態で形成される密閉空間内にガラスを充填することにより、スリーブ型貫通孔の内面がガラスに転写される。スリーブ型貫通孔の中心軸と前記貫通孔内面の角度を精密に形成しておき、プレス成形終了まで前記貫通孔の中心軸と上下型中心軸とが精密に一致するよう維持することにより、２つのレンズ面、２つの鍔状平坦部、スリーブ型の内面が転写成形されるレンズのエッジの相対位置、互いの面のなす角度を正確に形成することができる。そして、２つの鍔状平坦部のうちの一方とエッジを位置決め基準面として、鍔状平坦部のうちの一方をレンズ間の距離を正確に位置決めする基準面として使用し、エッジをレンズ間の光軸を正確に一致させるための基準面として使用することができる。
【００５６】
なお、エッジと鍔状平坦部の交わる稜を自由表面で形成することが望ましい。エッジと鍔状平坦部が形成されていれば、位置決め機能に支障をきたすおそれはなく、しかも稜が鋭利になっているとホルダーにはめ込む際に稜が欠けたり、稜がホルダーを削ってしまい、発塵の原因になってしまう。塵が撮像素子の受光面に付着すると画質が大幅に低下してしまうため、このようなトラブルを防止する上から、自由表面からなる稜を有する精密プレス成形品を成形することが望ましい。
【００５７】
このようにして作製したレンズには必要に応じて反射防止膜や近赤外光反射膜などの光学多層膜を形成してもよい。
【実施例】
【００５８】
次に本発明の実施例を説明する。
表１は、本実施例のプリフォームおよびレンズを形成するガラスの組成と特性である。
まず、表１に示す組成のガラスが得られるように、各カチオン成分を含むリン酸塩、フッ化物、酸化物、水酸化物を秤量、調合し、十分混合する。このようにして得たガラス原料を熔融容器に導入し蓋をして８００〜９００℃で熔融し、撹拌して清澄、撹拌均質化を行った後、パイプから一定の流量で流出し、連続的に鋳型に鋳込んで厚板状のガラス成形体に成形した。成形と同時に成形体を水平方向に引き出し、連続式徐冷炉に入れてアニールする。アニールしたガラス成形体を切断、研削、研磨して表面が滑らかで均質な球状プリフォームを作製した。
【００５９】
【表１】
0004652941.tif 000002
0004652941.tif 000003
0004652941.tif 000004
0004652941.tif 000005
0004652941.tif 000006
0004652941.tif 000007
0004652941.tif 000008
0004652941.tif 000009
0004652941.tif 000010
0004652941.tif 000011
0004652941.tif 000012
0004652941.tif 000013
0004652941.tif 000014
【００６０】
こうして得たプリフォームを上型、下型、スリーブ型を備えたプレス成形型を用いて精密プレス成形する。上型および下型の各成形面の中央部はレンズ面を転写する部分であり、これらレンズ面を転写する部分の周囲は鍔状平坦部を転写する平坦面になっている。
【００６１】
上下型、プリフォームを挿入するスリーブ型の貫通孔は円筒状になっていて摺動を妨げない範囲で上下型とのクリアランスを極力小さくするようにしてある。
加熱、軟化してプリフォームを上下型でプレスすると、ガラスはプレス成形型内のキャビティに押し広げられ、キャビティ全域に充填される。
このようにして上下型成形面が転写されたレンズ面１１および１２、鍔状平坦部１３ａ、１３ｂと、スリーブ型貫通孔の内面が転写されたエッジ部１４を備えたレンズが精密プレス成形される。
【００６２】
得られたレンズの概観断面形状を図１に示すとともに、レンズの種類、ｔ0、ＭCu×ｔ0の値、エッジ厚を表１に示す。図１（ａ）は凸メニスカスレンズ、図１（ｂ）は凹メニスカスレンズ、図１（ｃ）は両凸レンズ、図１（ｄ）は平凸レンズであり、いずれのレンズも鍔状平坦部を有する。
【００６３】
このようにして、ガラス組成、形状、寸法の組合せから表１に示すように実施例１〜３９に相当するレンズを精密プレス成形により成形する。
【００６４】
上記で得られた各近赤外光吸収ガラスからなるレンズを１枚と、銅を含まないフィルタ機能のない光学ガラスからなるレンズとを組合わせて撮像光学系を構成し、ＣＣＤやＣＭＯＳの受光面に被写体の像を結像して画像を見たところ、いずれも画面全体に色感度補正された画像であった。
【００６５】
なお、レンズ面には必要に応じて回折格子を前記精密プレス成形で形成し、光ローパスフィルタ機能付レンズにしてもよい。
また、レンズ表面に反射防止膜や赤外光反射膜などの光学多層膜をコートしてもよい。
このようにして非球面レンズ形状や球面レンズ形状の各種レンズを作製することができる。
【図面の簡単な説明】
【００６６】
【図１】実施例で調製したレンズの断面形状を示す。
【図１】
0004652941.tif 000015